(57)【要約】本発明は、内部空間にとって所望の温度を維持するために必要な冷却または加熱量を減らすための低輻射率層として、その中に赤外線吸収粒子が分散されたフルオロポリマー層を提供する。本発明はまた、少なくとも１つの主要な面上に少なくとも２つの層を有する基材を含み、かつその最外層がその中に分配された状態のフルオロポリマーとフレーク形態のＩＲ吸収粒子とを含む低輻射性物品を提供する。本発明はさらに、低輻射率コーティングを生産するための組成物であって、フルオロポリマーとフレーク形態のＩＲ吸収粒子との分散体を含む組成物を提供する。【特許請求の範囲】
【請求項１】
内部空間にとって望ましい温度を維持するために必要な冷却または加熱量を減らすための低輻射率層として、その中に赤外線（ＩＲ）吸収粒子が分散されたフルオロポリマー層の使用。
【請求項２】
前記ＩＲ吸収粒子が金属粒子を含む、請求項１に記載の使用。
【請求項３】
前記金属粒子がアルミニウム粒子である、請求項２に記載の使用。
【請求項４】
前記ＩＲ吸収粒子が２５μｍ以下の平均粒子サイズを有する、請求項１〜３のいずれか一項に記載の使用。
【請求項５】
前記ＩＲ吸収粒子がフレーク形態である、請求項１〜４のいずれか一項に記載の使用。
【請求項６】
低輻射性材料において、前記のフルオロポリマーとＩＲ吸収粒子との層が、その低輻射性材料の一方または両方の面上に最外層として配置されている、請求項１〜５のいずれか一項に記載の使用。
【請求項７】
少なくとも１つの主要な面上に少なくとも２つの層を有する基材を含んで成り、その最外層が、その層中に分配された状態でフルオロポリマーとフレーク形態のＩＲ吸収粒子とを含んで成る、低輻射性物品。
【請求項８】
前記ＩＲ吸収粒子が金属粒子を含む、請求項７に記載の低輻射性物品。
【請求項９】
前記ＩＲ吸収粒子が２５μｍ以下の平均粒子サイズおよび０．０１μｍ〜１μｍの厚さを有する、請求項７または８に記載の低輻射性物品。
【請求項１０】
前記基材がガラス繊維布を含む、請求項７〜９のいずれか一項に記載の低輻射性物品。
【請求項１１】
少なくとも１つの面上に最外層として、その層中に分配された状態でフルオロポリマーとＩＲ吸収粒子とを含んで成る層を含んで成り、かつ０．６以下の輻射率を有する低輻射性物品。
【請求項１２】
低輻射率コーティングを生産するためのコーティング組成物であって、フルオロポリマーとフレーク形態のＩＲ吸収粒子との分散体を含んで成る組成物。
【請求項１３】
前記ＩＲ吸収粒子が金属粒子を含む、請求項１２に記載のコーティング組成物。
【請求項１４】
層中に分散された状態でフルオロポリマーとＩＲ吸収粒子とを含んで成る低輻射率層を含んで成る屋根、壁、テントまたは日除け材。
【請求項１５】
金属粒子を含み、かつ０．６以下の輻射率を有する、請求項１４に記載の屋根、壁、テントまたは日除け材。
【発明の詳細な説明】
【０００１】
１．分野
本発明は、その中に赤外線吸収粒子が分散されたフルオロポリマーを含む低輻射率層（低ｅ層）を含む工業上の膜に関する。本発明はさらに低ｅ層を含む屋根、壁またはテントに関する。
【０００２】
２．背景
建物の建設において、膜の使用が益々普及しつつある。かかる膜は工業膜とも言われ、典型的には、ポリ塩化ビニル、ポリテトラフルオロエチレンまたはシリコーン樹脂で被覆されたガラス繊維またはポリエステル繊維ウェブ、例えばガラス繊維布を含む。かかる膜は、例えばフットボールスタジアムや飛行場ホールのような大きな面積をカバーするための屋根として使用することができる。この様な膜は、それらの低重量が軽量の屋根建造物を作ることを可能にするために、この目的に特に好適である。例えば、多層の屋根膜層を有するＰｕｃｈｈｅｉｍシティホールは、主として不燃性の軽量膜材料で作られており、ＴｅｃｈＴｅｘｔｉｌ　１９９９で布建築物に対する国際賞の第３位の栄誉を与えられた。断熱は幾つかの層の間に組み込まれた砂によって行われた。同様に、ポリテトラフルオロエチレン（ＰＴＦＥ）で被覆されたガラス繊維膜と多層安全ガラスとの組合せから作られた屋根を有するミュンヘン空港センター（ＭＡＣ）ウエストの公共広場にも賞が与えられた。
【０００３】
また典型的には、これらの膜はほこりをはじく特性を有し、かつ高い耐腐敗性を有する。好ましくは、これらの膜は光透過性、すなわち半透明であり、かつ耐火性である。不燃性材料がＤＥ−Ａ２３１５２５９に開示され、それはガラスビーズ・テトラフルオロエチレンポリマー混合物で被覆された不燃性の布を記載している。しかしながら、この布は気候順応効果を持たない。ＤＥ−Ａ１９７４０　１６３によれば、好ましくはシリコーンゴム、ラテックスミルクまたはフタレート樹脂接着剤から作られた接着剤層がガラス繊維布に塗布され、その上からガラスビーズが接着剤層中に押し込められている。この材料は、高い機械的引張強さと引裂強さ、高い光反射性、満足のいく断熱性および光透過性、高度の耐火性、耐摩耗性、耐気候性、耐汚染性および耐害虫性、ならびに極めて気持ちのよい美的効果を提供することが意図されている。しかしながら、これらの特性、特に断熱性および耐火性を改善することが注目されている。
【０００４】
暑い気候を経験する地域では特に、工業膜が外部と内部空間との間の伝熱を減少できることが望ましい。熱は、暖かい場所と冷たい場所との間で幾つかの方法により伝わることができる。かかる方法には、対流、熱伝導ならびに輻射による伝熱が含まれる。
【０００５】
輻射による伝熱には、より高温の物体が、より低温の物体に対して電磁線を放射することが関与する。この輻射の強さは２つの物体間の温度差に依存する。輻射する能力すなわち輻射力は次式によって与えられる。
Ｗ＝εσＴ　４
前記式中、Ｗは輻射力を表し、εは輻射率を表し、そしてσはＳｔｅｐｈａｎ−Ｂｏｌｔｚｍａｎ定数である。輻射率は０と１との間の値であり、同一温度でのある表面からの輻射とその完全黒体からの輻射との対比である。
【０００６】
このタイプの伝熱は全伝熱の９０％になる。特にスペクトルの赤外部における輻射は加熱に寄与し、そのうえ人にとって不快なものとして経験される。例えば、同じ周囲温度で、赤外線輻射レベルの低下は、より大きな快適さを与えるであろう。さらに、赤外線輻射レベルが低下し、または最小になった場合、快適レベルを犠牲にすることなく、より高い周囲温度を許容できることが研究によって分かってきた。従って、赤外線放出を減らすことによって、より高い部屋温度を許容することができ、それによって部屋を冷やすコストを節減することができる。
【０００７】
ＥＰ１０５３８６７は、改質ＰＴＦＥで被覆された、いわゆる低ｅコーティングが提供されたガラス繊維ウェブを含む工業膜を開示している。ＥＰ１０５３８６７は、この低ｅコーティングの組成に関してそれほど詳細を示していないが、この低ｅコーティングは明らかに真空蒸着によって被覆されている。しかしながら、これは、例えばそれにより屋根を建造する時に、またはクリーニングする間に低ｅコーティングが損傷する傾向があり、さらに腐食する傾向があるという欠点を有する。従って、低ｅコーティング上に保護コーティングを使用することが教示されている。不幸にも、これは低ｅコーティングの有効性を低下させる。
【０００８】
ＷＯ９９／３９０６０は同様に低ｅコーティングを含む工業膜を教示している。この低ｅコーティングの組成に関して何の詳細も示されていない。ＷＯ９９／３９０６０は、さらに防音性を備えるために、防音壁層上に工業膜を配置することを教示している。またＷＯ９９／３９０６０は、清掃中の摩耗に対して保護層により低ｅコーティングを保護したいという希望も教示している。
例えばＥＰ９２７３２８では、布用の金属粉塗料もまた電磁線隠蔽材料として使用されている。
【０００９】
他方、布上に金属粒子を含有するフルオロポリマーコーティングの使用が、様々な理由のために当技術分野で実施されてきた。例えば特開平０５−３１８６５９号公報は、液体および気体に対するバリヤー性、さらに熱または光の反射性を提供するために、アルミニウム粒子を含有するフルオロポリマーコーティングによりガラス繊維布を被覆することを教示している。米国特許第３７０９７２１号は、耐熱性および耐摩耗性材料を提供するために、例えばアルミニウムなどの堅い微粒子充填材を含むポリテトラフルオロエチレン（ＰＴＦＥ）コーティングを教示している。ＷＯ９６／０５３６０は、アルミニウム粒子を有するフルオロポリマー層が中間層として配置された多層布複合体を教示している。その布複合体は、例えば商業食品調理工程において高温で使用されるコンベヤベルトでの使用について教示されている。しかしながら、これらの教示のどれもが、金属粒子を含有するフルオロポリマー層で得られうる低輻射率特性を評価していない。
【００１０】
３．発明の概要
従って本発明者らは、工業膜に使用して電磁線輻射、特に赤外線輻射を効果的に減少させることができる改善された低ｅ層を見いだすことが望ましいと判断した。かかる低ｅコーティングが良好な耐摩耗性を有し、かつ保護層の使用を必要としないことがさらに望ましい。燃焼しにくい低輻射性材料、すなわちＤＩＮ４１０２に従って難燃性材料または不燃性材料として分類される材料を見いだすことがさらに望ましい。ＤＩＮ４１０２に従って不燃性材料または難燃性材料として分類される要件の１つによれば、ＤＩＮ５１９００に従って測定された時に、その材料は４２００Ｊ／ｇ未満の発熱量を有するべきである。
【００１１】
本発明では、その中に赤外線吸収（ＩＲ吸収）粒子が分散されたフルオロポリマー層が低ｅ層として使用できること、すなわち、かかる層が低い輻射率（０．６以下、好ましくは０．５以下、より好ましくは０．４以下）を有し、内部空間を所望の温度に維持するために必要な加熱または冷却の量を減らすために使用できることが分かった。内部空間とは、例えば建物の部屋またはホールのような、屋根および／または壁によって囲まれた空間を意味する。低ｅ層は、赤外線輻射に対するバリヤー層として使用することができ、室内での赤外線量を減らすために使用することができる。
【００１２】
本発明の特定の態様において、低ｅ層は、低輻射性物品において０．６以下の輻射率を達成するために、低輻射性物品、例えば工業膜の最外層として配置される。
【００１３】
さらに別の態様において、本発明は、少なくとも１つの主要な面上に少なくとも２つの層を有する基材を含み、その最外層が、その層中に分配された状態でフルオロポリマーとフレーク形態のＩＲ吸収粒子とを含む、低輻射性物品を提供する。ＩＲ吸収粒子は、２５μｍ未満、典型的には１５μｍ未満、好ましくは３μｍ未満、より好ましくは０．８μｍ以下の平均粒子サイズを典型的に有する。ＩＲ吸収粒子は、少なくとも１０重量％、より好ましくは少なくとも１６重量％の量で最外層中に好ましくは分配される。用語「平均粒子サイズ」は、粒子が実質的に非球形状を有する場合には、粒子の最大長の平均を示す。
【００１４】
別の態様において、本発明は、低輻射率コーティングを生み出すためのコーティング組成物であって、フルオロポリマーとフレーク形態の金属粒子との分散体を含むコーティング組成物を提供する。
【００１５】
１つの態様において本発明はまた、その中に赤外線吸収粒子が分散されたフルオロポリマーの低輻射率層を含む屋根、壁またはテントを提供する。
【００１６】
４．発明の詳細な説明
本発明では、その中にＩＲ吸収粒子が分散されたフルオロポリマーのコーティングが、低輻射率コーティングとして、すなわち輻射、特に赤外線輻射による伝熱に対しバリヤー層として有効に使用できることを確認した。低ｅコーティングは、高い耐ひっかき性と耐摩耗性とを有する。さらに低ｅコーティングを含む物品、例えば工業膜は、輸送および取り扱いが容易であり、便利でかつ費用効果的な方法で製造することができる。本発明に従った低ｅコーティングは、典型的には０．６以下、好ましくは０．５以下、より好ましくは０．４以下の輻射率を有する。この低ｅコーティングは典型的にＩＲ線をただゆっくりと輻射するに過ぎない。従って、部屋の内部空間に向けて配置された場合、低ｅコーティングは、より少量のＩＲ線を部屋へ輻射し、よって部屋を冷却するのを助けるであろう。さらに部屋があまりにも冷えすぎる夜間には、低ｅコーティングの低輻射率は、部屋が冷えることを防ぐのを助けるであろう。
【００１７】
低ｅコーティングはフルオロポリマーを含有する。低ｅコーティングでの使用に好適なフルオロポリマーは、典型的にはフッ素化された炭素骨格を有するフルオロポリマーである。好ましくはフルオロポリマー骨格は少なくとも５０重量％フッ素化されている。部分的にフッ素化されたフルオロポリマー骨格は、フッ素に加えて水素または塩素を含有してもよい。低ｅコーティングでの使用のためのフルオロポリマーはまた、パーフルオロポリマー、すなわち完全にフッ素化された、すなわちパーフッ素化された骨格を有するポリマーを含む。低ｅコーティングで使用できるフルオロポリマーの例として、ポリテトラフルオロエチレン（ＰＴＦＥ）、ならびにフッ化ビニリデン、クロロトリフルオロエチレン、エチレン、プロピレン、ヘキサフルオロプロピレン、フッ素化ビニルエーテル、例えばパーフルオロビニルエーテル、例えばパーフルオロメチルビニルエーテル、パーフルオロ（メトキシエチルビニル）エーテル、パーフルオロ（プロピルビニル）エーテル、パーフルオロ（２−（ｎ−プロポキシ）プロピルビニル）エーテルおよびパーフルオロ（エトキシエチルビニル）エーテルなどから誘導される１つ以上の単位を含むポリマーが挙げられる。低ｅコーティングでの使用のためのフルオロポリマーにはさらに、ＰＴＦＥに加えて、例えばヘキサフルオロプロピレンまたはパーフルオロビニルエーテルにより修飾されたＰＴＦＥ、ならびにテトラフルオロエチレンおよびヘキサフルオロプロピレンおよび／または１つ以上のパーフルオロビニルエーテルの共重合体のような溶融加工可能な熱可塑性フルオロポリマーなどが含まれる。同様に、フルオロポリマーの混合物、例えばＰＴＦＥと溶融加工可能な熱可塑性フルオロポリマーとの混合物が使用されうることが、当業者には明らかであろう。
【００１８】
低ｅコーティングでの使用のための赤外線吸収粒子は、好ましくは金属粒子、例えば表面に金属コーティングが提供された粒子、例えばその表面が金属化されたガラス微小球である。この金属粒子は、表面が酸化されていてもよい。金属粒子は、ＩＲ線を吸収することができ、かつ低い輻射率を有する。
【００１９】
好適な金属粒子の例として、銀または金のような貴金属、並にアルミニウム、銅、亜鉛などのその他の金属、およびかかる金属の組合せ、例えば合金が挙げられる。ＩＲ吸収粒子の平均粒子サイズは典型的には、２５μｍ未満、好ましくは３μｍ未満、より好ましくはコロイド状粒子のオーダー、すなわち８００ｎｍ以下である。より小さい粒子を用いることによって、低輻射率を維持しながら、上記コーティングの光透過率を最適化することができる。この粒子の形状は、球形または実質的に球形、例えば楕円形でよい。しかし、好ましい実施態様では、この粒子はフレーク形態であり、その最大長の測定において２５μｍ以下、好ましくは２０μｍ以下の平均粒子サイズを有すること、かつ０．０１μｍ〜１μｍ、好ましくは０．０５μｍ〜０．５μｍの平均厚さを有することが好ましい。フレーク形態のＩＲ吸収粒子は、コーティング中に、粒子量が少なくても効果的な低輻射率を得ることができるような配向が可能であるという利点を提供しうる。
【００２０】
ＩＲ吸収粒子の量は、典型的には、固形分総重量を基準にして少なくとも約２重量％、好ましくは少なくとも５〜６重量％、より好ましくは少なくとも１０重量％、最も好ましくは少なくとも約１５〜１６重量％である。ＩＲ吸収粒子の量の典型的な範囲は、２〜７０重量％、好ましくは１０〜５０重量％である。
【００２１】
低ｅ層の厚さは、より高い光透過率を提供するために、好ましくは最小に保持される。典型的には、低ｅ層の厚さは０．３ｍｍ以下、好ましくは０．０５ｍｍ以下である。
【００２２】
低ｅコーティングは、ガラス球、雲母顔料、セラミックスまたは二酸化チタンなどの不燃性充填材のような追加成分を含有してもよい。かかる充填材は例えば低ｅコーティング中に２〜８０重量％の量で含まれうる。
【００２３】
低輻射性材料を提供するために、特に工業膜、例えば光半透明膜を提供するために、低ｅコーティングを使用することができる。低ｅコーティングを含む低輻射性材料は、典型的には０．６以下、好ましくは０．５以下、より好ましくは０．４以下の輻射率を有する。所望の輻射率は、当業者によって日常的な実験により選択することができ、一般的には、低ｅコーティングの厚さ、低輻射性材料の層パッケージにおける低ｅコーティングの位置、低ｅコーティング中のＩＲ吸収粒子の量、およびＩＲ吸収粒子のサイズと形状などの因子に依存する。低輻射性材料において、低ｅコーティングは、好ましくは低輻射性材料の表面にできるだけ近くに、最も好ましくは最外層として提供される。この材料の光透過率は、アニーリングやＵＶ照射のような漂白工程によって増加させることができる。この低輻射性材料は、少なくとも０．５％、好ましくは少なくとも０．８％、より好ましくは少なくとも１％の光透過率を、好ましくは有する。本発明の低輻射性材料により、２％以上、例えば９％以上の光透過率さえも達成することができる。ここで、少なくとも２％の光透過率で、室内での十分な光量を既に提供しうることが注目されるべきである。
【００２４】
特定の実施態様において、低輻射性材料は、低ｅコーティングが提供された基材、例えば平らな基材を含む。好ましくは、この基材は、基材をコーティングするための高温での使用を可能にする耐高温性を有する。好適な基材の例として、ガラス繊維ウェブまたは布、例えばＵＶ抵抗性であるガラス繊維クロス、商標名ＫＥＶＬＡＲで市販されているポリパラフェニレンテレフタルアミドのような有機材料、金属繊維布、ガラスウールおよびロックウールのフェルトおよびマットのような鉱物繊維材料が挙げられる。この様な布基材は織布であっても不織布であってもよい。好ましくは、低輻射性材料は、基材上に少なくとも２つの層を含み、そのうちの最外層は低ｅコーティングである。多層性低輻射性材料の１又は複数のさらなる層は、フルオロポリマー、特にポリテトラフルオロエチレンのさらなる層を含んでもよい。かかるさらなる層は一般的には低ｅコーティングのＩＲ吸収粒子を含まない。かかる１又は複数のさらなる層は、例えば、低輻射性材料における低ｅコーティングの基材への接着を増大させるために提供されてもよい。
【００２５】
上記の１又は複数のさらなる層は、ガラス球、雲母顔料、セラミックスまたは二酸化チタンなどの不燃性充填材のような追加成分を含有してもよい。かかる充填材は例えば、上記のさらなる層中に２〜８０重量％の量で含まれうる。
【００２６】
かかる低輻射性材料は、低ｅコーティングを有する半透明工業膜として、部屋の内部に向けて配置された最外層として提供されてよい。低輻射率レベルと赤外線吸収とのために、その室内は冷やされ、さらに部屋内の赤外線の減少のために、その中の環境はより快適に感じられるであろう。さらに、外部温度が低下する時に、低輻射性材料からの赤外線放出は、部屋が冷えるのを防ぐのに貢献する。従って低輻射性材料は、日中に日射によってチャージされ、夜間に蓄えたエネルギーをゆっくりと放出する蓄熱器として働きうる。従って低輻射性材料は、熱帯のような暑い気候や砂漠気候を有する地域での使用に特に好適である。
【００２７】
フルオロポリマーとＩＲ吸収粒子とを含むコーティング組成物により基材、例えばガラス繊維布を被覆することによって、低輻射性材料が得られうる。典型的には、フルオロポリマーとＩＲ吸収粒子との水性分散液がコーティング組成物として使用される。このコーティング組成物は、濃密なコーティングと滑らかな表面とを提供するために、ＤＥ１９７２６８０２に教示されたようにフルオロポリマーの多様式粒子分配体（ｍｕｌｔｉｍｏｄａｌ ｐａｒｔｉｃｌｅ ｄｉｓｔｒｉｂｕｔｉｏｎｓ）を含有してよい。好ましいコーティング組成物はＩＲ吸収粒子、例えばアルミニウムなどの金属粒子を少なくとも１０重量％の量で含有してよい。低ｅコーティング組成物は、例えば浸漬塗装によって塗布されてよい。さらに低ｅコーティングを施す前に、先ず基材を、ＩＲ吸収粒子を含有しない１つ以上のフルオロポリマー層、例えばポリテトラフルオロエチレンにより被覆してもよい。好適なガラス繊維のコーティング方法が、例えばＤＥ２３１５２５９および米国特許第２７３１０６８号に開示されており、それらを、好ましくは最終コーティングが、低ｅ層を提供するために使用されるコーティング組成物であるように改変する。
【００２８】
低輻射性材料は、典型的には、６０００Ｊ／ｇ以下、好ましくは４２００Ｊ／ｇ未満の、ＤＩＮ５１９００に従った発熱量を有する。従って低輻射性材料は、難燃性である。
【００２９】
低ｅコーティングは、屋根、壁またはテントに使用されてよい。かかる屋根、壁またはテントは、ＥＰ１０５３８６７およびＷＯ９９／３９０６０に開示されている。典型的には、かかる屋根、壁またはテントは、少なくとも一方の面上に、フルオロポリマーコーティング、例えばポリテトラフルオロエチレンコーティングと、好ましくは最外層として低ｅコーティングとが提供された基材、例えば上記した基材を含む半透明工業膜を含む。低ｅコーティングは、典型的には部屋の内側に向けて配置され、それにより部屋を冷却するために必要なエネルギー量を減らす。低ｅコーティングが外側に向けて配置される場合、低ｅコーティングは、外部への放射による熱の損失を抑え、それにより必要とされる加熱量を減らす。両面に低ｅコーティングを提供することによって、改善された断熱材が得られる。
【００３０】
低ｅコーティングを有する半透明工業膜は、例えば本明細書に参照により引用するＷＯ９９／３９０６０に開示されてように、防音壁層などの他の層とさらに組み合わせられてもよい。この刊行物に開示されているように、光透過性防音壁層は、低ｅコーティングを含有する工業膜の外層とは離して配置される。この刊行物にさらに開示されているように、工業膜の基材、例えばガラス繊維布は、音および光がその工業膜を通過して光透過性防音壁に達するように、好ましくはその中に開口部を有する。
【００３１】
屋根、壁またはテントに低ｅコーティングを使用する他に、低ｅコーティングはまた、太陽光線の貫通から部屋を覆うために典型的に使用される他の材料にも使用されうる。かかる材料には、特に日除け材、例えばブラインド、オ−ニング、巻き下ろしシャッター、カーテン、ジェラシー（ｊｅａｌｏｕｓｉｅｓ）、ラメラ（ｌａｍｅｌｌａ）などの可動式日除け材が含まれる。かかる日除け材は、部屋の温度調節を減らすために独立に使用してもよいし、または低ｅコーティングを有する屋根または壁と組み合わせて使用してもよい。
【００３２】
実施例
次の実施例は、本発明をさらに例示するのに役立つが、本発明をそれに限定する意図はない。
試験方法：
次の実施例における材料の輻射率は、Ｄｅｖｉｃｅｓ　ａｎｄ　Ｓｅｒｖｉｃｅｓ　Ｃｏ．（Ｄａｌｌａｓ，Ｔｅｘａｓ，ＵＳＡ）製のＥｍｉｓｓｉｏｎｍｅｔｅｒ　Ｍｏｄｅｌ　ＡＥ（エミッションメーターモデルＡＥ）を用いて、同機械の製造業者によって定められた手順に従って測定した。このエミッションメーターは、輻射検出器として示差熱電対列を備えていた。輻射検出器は８２℃に加熱され、熱波長（３〜３０μｍ）に対してほぼ一定の応答性を有する。高輻射率（０．９３）を有する標準と低輻射率（０．０４）を有する標準とを用いて先ず装置を較正した。その後、高輻射率を有する標準と対照して、未知の試料を測定した。
【００３３】
略語：
ＰＴＦＥ：ポリテトラフルオロエチレン。
ＦＥＰ：ＤｙｎｅｏｎＴＭ　ＦＥＰ　Ｘ６３００として市販されているテトラフルオロエチレンとヘキサフルオロプロピレンとの共重合体。
ＰＦＡ：ＤｙｎｅｏｎＴＭ　ＰＦＡ　６９００Ｎとして市販されているテトラフルオロエチレンとパーフルオロ−（ｎ−プロピルビニル）エーテルとの共重合体。
【００３４】
比較例
４４２ｇ／ｍ２という単位面積当たりの重量を有するリネン織りのガラスクロスを、両面とも４回塗りで６５９ｇ／ｍ２のコーティング材料で被覆した。ＰＴＦＥの５０重量％分散液（市販のＰＴＦＥ分散液ＤｙｎｅｏｎＴＭ　ＴＦＸ５０６０から希釈した）を使用して最初のコーティングを塗布し、ガラス微小球を含有するＤｙｎｅｏｎＴＭ　ＴＦＸ５０４１として市販されている６２重量％ＰＴＦＥ分散液を使用して第２および第３塗りを行った。６０重量％のＰＴＦＥ分散液（ＤｙｎｅｏｎＴＭ　ＴＦＸ５０６０として市販されている）を使用して第４コーティングを５０ｇ／ｍ２のＰＴＦＥの割合で塗布した。
ＩＲ吸収粒子なしでＰＴＦＥコーティングのみを含有するこのガラス繊維クロスは、０．８８の輻射率を有する。
【００３５】
実施例１
比較例において実施した通りコーティング手順を繰り返したが、ＤｙｎｅｏｎＴＭ　ＴＦＸ５０６０の最終塗りの代わりに、ＰＴＦＥ固体重量に対して１０重量％のアルミニウムペーストを含有し、かつ６２重量％の総固形量を有するＰＴＦＥ分散液（市販のＰＴＦＥ分散液ＤｙｎｅｏｎＴＭ　ＴＦＸ５０６０から希釈した）を塗布した。アルミニウムペーストは、水中に平均サイズ１３μｍ、厚さ０．２μｍを有するアルミニウムフレークを６５重量％で含んでいた。このアルミニウム含有コーティングを、約５．９％のアルミニウムを含有する４２．５ｇ／ｍ２の量で塗布した。被覆された材料の輻射率は０．６０であり、光透過率は０．１％であった。
【００３６】
実施例２
比較例において実施した通りコーティング手順を繰り返して、総量６５６ｇ／ｍ２のコーティング材料を被覆したが、ＤｙｎｅｏｎＴＭ　ＴＦＸ５０６０の最終塗りの代わりに、その固体重量に対して３０重量％の実施例１で使用したアルミニウムペーストを含有し、かつ５２重量％の総固形量を有するＰＴＦＥ分散液（市販のＰＴＦＥ分散液ＤｙｎｅｏｎＴＭ　ＴＦＸ５０６０から希釈した）を塗布した。このアルミニウム含有コーティングを、約１８．２％のアルミニウムを含有する２２ｇ／ｍ２の量で塗布した。被覆された材料の輻射率は０．５０であり、光透過率は０．４％であった。
【００３７】
実施例３
実施例２による材料を１２時間２５０℃でアニールした。それによって透過率は１％に増加した。輻射率は０．５で変化しなかった。
【００３８】
実施例４
比較例において実施した通りコーティング手順を繰り返して、総量６６３ｇ／ｍ２のコーティング材料を被覆したが、ＤｙｎｅｏｎＴＭ　ＴＦＸ５０６０の最終塗りの代わりに、その固体重量に対して３０重量％の実施例１のアルミニウムペーストを含有し、かつ４２重量％の総固形量を有するＰＴＦＥ分散液（市販のＰＴＦＥ分散液ＤｙｎｅｏｎＴＭ　ＴＦＸ　５０６０から希釈した）を塗布した。このアルミニウム含有コーティングを、約１６．７％のアルミニウムを含有する３０ｇ／ｍ２の量で塗布した。被覆された材料の輻射率は０．５０であり、光透過率は１％であった。
この低輻射性材料の発熱量は、ＤＩＮ５１９００のパート１に従って測定したところ４０４１Ｊ／ｇであった。
【００３９】
実施例５
実施例４による材料を１２時間２８０℃でアニールした。透過率は１．７％に増加した。輻射率は０．５で変化しなかった。
【００４０】
実施例６
実施例４の手順を繰り返したが、アルミニウム含有ＰＴＦＥ分散液の代わりに、同量のＰＴＦＥとＰＦＡとの混合物を含有するフルオロポリマー分散液を使用した。このフルオロポリマー分散液はさらに、水中に６５重量％のアルミニウムを含有する実施例１のアルミニウムペーストを５０重量％含有していた。分散液中の総固形量は６５重量％であり、このコーティングを最終塗りとして５４ｇ／ｍ２（乾燥重量）で低輻射性材料の一方の面に塗布した。このコーティング中のアルミニウム量は約３３重量％であった。輻射率は０．４５であり、光透過率は０．７％、そしてＤＩＮ５１９００に従った発熱量は４０１５Ｊ／ｇであった。
【００４１】
実施例７
実施例４の手順を繰り返したが、アルミニウム含有ＰＴＦＥ分散液の代わりに、同量のＰＴＦＥとＦＥＰとの混合物を含有するフルオロポリマー分散液を使用した。このフルオロポリマー分散液はさらに、水中に６５重量％のアルミニウムを含有するアルミニウムペーストを１００重量％含有していた。分散液中の総固形量は３０重量％であり、このコーティングを最終塗りとして１２ｇ／ｍ２（乾燥重量）で低輻射性材料の一方の面に塗布した。このコーティング中のアルミニウム量は、固形分を基準にして約４０重量％であった。輻射率は０．３３であり、光透過率は０．７％であった。
【００４２】
実施例８
１００ｇ／ｍ２の単位面積当たりの重量を有するリネン織りのガラスクロスを、ＤｙｎｅｏｎＴＭ　ＴＦＸ５０６０を用いる３回塗りで４４．９ｇ／ｍ２のコーティング材料で被覆した。一方の面に最終塗りとして、２０重量％の総固形分を含有し、かつ同量のＰＴＦＥとＦＥＰと、水中に６５重量％のアルミニウムを含有する実施例１のアルミニウムペーストとを含有する分散液を１．１ｇ／ｍ２（乾燥重量）で塗布した。分散液中のアルミニウム量は、固形分を基準にして約４０重量％であった。光透過率は９％、輻射率は０．４５であった。
【国際公開パンフレット】
2004507386.tif 000002
2004507386.tif 000003
2004507386.tif 000004
2004507386.tif 000005
2004507386.tif 000006
2004507386.tif 000007
2004507386.tif 000008
2004507386.tif 000009
2004507386.tif 000010
2004507386.tif 000011
2004507386.tif 000012
2004507386.tif 000013
2004507386.tif 000014
2004507386.tif 000015
2004507386.tif 000016
【国際公開パンフレット（コレクトバージョン）】
2004507386.tif 000017
【国際調査報告】
2004507386.tif 000018
2004507386.tif 000019
2004507386.tif 000020